(57)【要約】【課題】  平均単重が２０．０ｇ未満の副原料を、ＲＨ真空脱ガス装置の副原料投入口から真空槽内の溶鋼に投入する際に、前記副原料を高い添加歩留まりで添加する。【解決手段】  本発明に係るＲＨ真空脱ガス装置における副原料の添加方法は、ＲＨ真空脱ガス装置１の真空槽５に設置された副原料投入口１２を介してＲＨ真空脱ガス装置で精錬されている真空槽内の溶鋼３に副原料を添加する方法であって、平均単重が２０．０ｇ未満の副原料を添加する際は、真空槽内の圧力を上昇させた後に添加し、添加後、真空槽内の圧力を低下させる。【選択図】            図１
2019108598.tif 000002
【特許請求の範囲】
【請求項１】
ＲＨ真空脱ガス装置の真空槽に設置された副原料投入口を介してＲＨ真空脱ガス装置で精錬されている真空槽内の溶鋼に副原料を添加する方法であって、
平均単重が２０．０ｇ未満の副原料を添加する際は、真空槽内の圧力を上昇させた後に添加し、添加後、真空槽内の圧力を低下させることを特徴とする、ＲＨ真空脱ガス装置における副原料の添加方法。
【請求項２】
前記副原料の平均単重は５．０ｇ以下であることを特徴とする、請求項１に記載のＲＨ真空脱ガス装置における副原料の添加方法。
【請求項３】
前記副原料投入口の真空槽内壁での開口部下端は、真空槽内を排気する排気ダクトの真空槽内壁での開口部上端よりも鉛直方向上方に設置されていることを特徴とする、請求項１または請求項２に記載のＲＨ真空脱ガス装置における副原料の添加方法。
【請求項４】
真空槽内の圧力を０．５０ｋＰａ以上に上昇させて副原料を添加し、副原料の添加後、真空槽内の圧力を０．２７ｋＰａ以下に低下させることを特徴とする、請求項１ないし請求項３のいずれか１項に記載のＲＨ真空脱ガス装置における副原料の添加方法。
【発明の詳細な説明】
【技術分野】
【０００１】
本発明は、ＲＨ真空脱ガス装置の真空槽内に溶鋼成分調整用の金属（合金鉄及び純金属）やスラグ組成調整用のフラックスなどの副原料を、真空槽に設置された副原料投入口を介して添加する方法に関し、特に、粒子の平均単重の小さい副原料を添加する方法に関する。
【背景技術】
【０００２】
鉄鋼製造工程の製鋼過程では、溶銑の脱炭吹錬（「一次精錬」という）を転炉にて行い、その後、溶製した溶鋼を取鍋に出湯し、取鍋内の溶鋼をＲＨ真空脱ガス装置の真空槽へ環流し、溶鋼を減圧下で精錬（「二次精錬」という）することが広く行われている。この減圧下の精錬によって、溶鋼内の水素や窒素が除去されると同時に、非金属介在物の浮上が促進されて、溶鋼の清浄性が高められている。
【０００３】
また、真空槽には副原料投入口（合金投入口ともいう）が設けられており、減圧下の真空槽内に投入された溶鋼成分調整用の金属（合金鉄及び純金属）は空気と接触しないので、添加した金属は空気酸化することなく添加され、大気中で添加した場合に比べて、添加歩留まりが高くなる。そのため、溶鋼成分を所望する狭い成分範囲に調整することが可能となり、したがって、通常、ＲＨ真空脱ガス装置では、溶鋼の最終成分調整が行われている。また、取鍋内のスラグの組成を調整するために、ＭｇＯなどの酸化物粉体を、真空槽に設置された副原料投入口から投入することも行われている。
【０００４】
しかしながら、ＲＨ真空脱ガス装置では、真空槽内にアルゴンガスなどの不活性ガスを環流用ガスとして吹き込んでおり、しかも、真空槽の圧力を低く保つことを目的として、常に、排気しているので、平均単重の小さい軽量な副原料（合金鉄、純金属、フラックス）は、排気される不活性ガスに随伴して真空槽から排出され、歩留まりが悪いことが課題であった。
【０００５】
この課題に対し、特許文献１には、真空槽の上部に副原料投入口及び排気ダクトを備えたＲＨ真空脱ガス装置において、副原料投入孔を、真空槽を上方からみた平面において、真空槽内のガス流速が低い位置の天井部領域に設置したＲＨ真空脱ガス装置が提案されている。
【０００６】
また、特許文献２には、溶鋼中炭素濃度が０．００５質量％以下の極低炭素鋼をＲＨ真空脱ガス装置で溶製する際に、溶鋼中炭素濃度が０．００５質量％以下の目標値に到達した時点で副原料投入口から金属アルミニウムを添加して脱酸し、その後、設定真空度を６５torr（８．６６ｋＰａ）以上としたうえで副原料投入口から金属マンガンを添加してマンガン濃度の調整を行い、更に、６５torr以上の圧力下の条件で、アルミニウム、マンガン以外の成分を製品用途に応じた成分に調整し、その後、ＲＨ真空脱ガス精錬を終了する精錬方法が提案されている。
【先行技術文献】
【特許文献】
【０００７】
【特許文献１】特開２０００−２７３５２６号公報
【特許文献２】特開平８−２９１３１９号公報
【発明の概要】
【発明が解決しようとする課題】
【０００８】
しかしながら、上記従来技術には以下の問題がある。
【０００９】
即ち、特許文献１に提案される手法による歩留まり向上対策は、新規設備においては有効であるが、既設のＲＨ真空脱ガス装置においては改造工事を伴うものであり、多額の設備投資が必要であるという問題がある。
【００１０】
また、特許文献２に提案される手法による歩留まり向上対策は、脱ガス精錬時の真空槽内の圧力が高く、水素及び窒素といったガス成分の除去が十分ではなく、ＲＨ真空脱ガス装置の本来の目的である水素及び窒素といったガス成分を溶鋼から除去する処理が必要な場合には、適用できないという問題がある。
【００１１】
尚、後述するように、本発明者らは、平均単重が２０．０ｇのアルミショットは、真空槽を最大の排気能力で排気している状態であっても、排気ガスに随伴して真空槽から排出する比率は極めて少ないことを確認している。つまり、平均単重が２０．０ｇ以上の副原料を添加する場合には、特に対策を行わなくても、高い歩留まりで添加できることを確認している。
【００１２】
本発明は上記事情に鑑みてなされたもので、その目的とするところは、特許文献１で好適とされない設備仕様のＲＨ真空脱ガス装置においても設備投資を伴わず、且つ、特許文献２とは異なり、水素及び窒素といったガス成分を溶鋼から除去する処理においても、平均単重が２０．０ｇ未満の副原料を、真空槽に設置された副原料投入口を介して真空槽内の溶鋼に高い歩留まりで添加することのできる、ＲＨ真空脱ガス装置における副原料の添加方法を提供することである。
【課題を解決するための手段】
【００１３】
上記課題を解決するための本発明の要旨は以下のとおりである。
［１］ＲＨ真空脱ガス装置の真空槽に設置された副原料投入口を介してＲＨ真空脱ガス装置で精錬されている真空槽内の溶鋼に副原料を添加する方法であって、
平均単重が２０．０ｇ未満の副原料を添加する際は、真空槽内の圧力を上昇させた後に添加し、添加後、真空槽内の圧力を低下させることを特徴とする、ＲＨ真空脱ガス装置における副原料の添加方法。
［２］前記副原料の平均単重は５．０ｇ以下であることを特徴とする、上記［１］に記載のＲＨ真空脱ガス装置における副原料の添加方法。
［３］前記副原料投入口の真空槽内壁での開口部下端は、真空槽内を排気する排気ダクトの真空槽内壁での開口部上端よりも鉛直方向上方に設置されていることを特徴とする、上記［１］または上記［２］に記載のＲＨ真空脱ガス装置における副原料の添加方法。
［４］真空槽内の圧力を０．５０ｋＰａ以上に上昇させて副原料を添加し、副原料の添加後、真空槽内の圧力を０．２７ｋＰａ以下に低下させることを特徴とする、上記［１］ないし上記［３］のいずれか１項に記載のＲＨ真空脱ガス装置における副原料の添加方法。
【発明の効果】
【００１４】
本発明によれば、ＲＨ真空脱ガス装置で、金属（合金鉄、純金属）やフラックスなどの単重の小さい副原料を真空槽内に添加する際に、真空槽内の圧力を一時的に上昇させるので、ＲＨ真空脱ガス装置の設備仕様に拘わらず、単重の小さい副原料を高い歩留まりで真空槽内の溶鋼に添加することができる。また、副原料の添加後、速やかに真空槽内の圧力を低下させるので、水素や窒素といったガス成分は溶鋼から除去され、ガス成分の低い鋼種であっても、単重の小さい副原料を高い歩留まりで真空槽内の溶鋼に添加することができる。
【図面の簡単な説明】
【００１５】
【図１】本発明に係る副原料の添加方法を実施する際に用いるＲＨ真空脱ガス装置の一例の概略縦断面図である。
【図２】試験で使用した脱酸用金属アルミニウムの外観写真であり、図２（Ａ）は、アルミショットの外観写真で、図２（Ｂ）は、アルミペレットの外観写真である。
【図３】真空槽内の圧力を０．２０ｋＰａ以下に保持した状態で、アルミショット及びアルミペレットを添加して未脱酸の溶鋼を脱酸したときのロスアルミニウム量を比較して示す図である。
【図４】真空槽内の圧力を０．４０〜０．７０ｋＰａに上昇させてアルミペレットを添加した試験と、真空槽内の圧力を０．２０ｋＰａ以下に保持してアルミショットを添加した試験とで、ロスアルミニウム量を比較して示す図である。
【図５】真空槽内の圧力を０．２０ｋＰａ以下に保持してアルミショットを添加した試験と、真空槽内の圧力を一時的に０．４０〜０．７０ｋＰａに上昇させてアルミペレットを添加した試験とで、ＲＨ真空脱ガス精錬終了時点での溶鋼中水素濃度を比較して示す図である。
【図６】本発明例と従来例とで、マンガン純分添加原単位と溶鋼中マンガン濃度上昇量との関係を比較して示す図である。
【発明を実施するための形態】
【００１６】
以下、添付図面を参照して本発明を具体的に説明する。図１は、本発明に係る副原料の添加方法を実施する際に用いるＲＨ真空脱ガス装置の一例の概略縦断面図である。
【００１７】
図１において、符号１はＲＨ真空脱ガス装置、２は取鍋、３は溶鋼、４はスラグ、５は真空槽、６は上部槽、７は下部槽、８は上昇側浸漬管、９は下降側浸漬管、１０は環流用ガス吹き込み管、１１は排気ダクト、１２は副原料投入口、１３は上吹きランスであり、真空槽５は上部槽６と下部槽７とから構成されている。上吹きランス１３は、真空槽内を上下移動が可能となっており、酸素ガスを真空槽内の溶鋼３に吹き付けたり、ＣａＯ系脱硫剤などの粉体を搬送用ガスとともに真空槽内の溶鋼３に吹き付けたり、先端部にバーナー火炎を形成させて真空槽内を加熱したりする装置である。
【００１８】
ＲＨ真空脱ガス装置１では、取鍋２を昇降装置（図示せず）にて上昇させ、上昇側浸漬管８及び下降側浸漬管９を取鍋内の溶鋼３に浸漬させる。そして、環流用ガス吹き込み管１０から上昇側浸漬管８の内部に環流用ガス（アルゴンガス、窒素ガスまたはアルゴンガスと窒素ガスとの混合ガス）を吹き込むとともに、真空槽５の内部を排気ダクト１１に連結される排気装置（図示せず）にて排気して真空槽５の内部を減圧する。真空槽５の内部が減圧されると、取鍋内の溶鋼３は、環流用ガス吹き込み管１０から吹き込まれる環流用ガスによるガスリフト効果によって、環流用ガスとともに上昇側浸漬管８を上昇して真空槽５の内部に流入し、その後、下降側浸漬管９を経由して取鍋２に戻る流れ、所謂、環流を形成してＲＨ真空脱ガス精錬が施される。
【００１９】
このように構成されるＲＨ真空脱ガス装置１では、一般的に、溶鋼３に対して、上吹きランス１３から真空槽内の溶鋼３に酸素ガスを吹き付けて行う真空脱炭処理、上吹きランス１３から真空槽内の溶鋼３に粉状のＣａＯ系脱硫剤を搬送用ガスとともに吹き付けて行う脱硫処理、溶鋼３を真空槽５と取鍋２とを所定時間環流させて行う脱水素処理及び脱窒素処理が行われる。尚、上吹きランス１３から酸素ガスを吹き付けなくても、溶鋼３が未脱酸の場合には、溶鋼３が真空槽内で減圧下に晒されることで、溶鋼中の溶存酸素と溶鋼中の炭素とが反応して脱炭処理が行われる。
【００２０】
これらの処理のうちの真空脱炭処理の場合、真空脱炭処理が施されて、溶鋼３の炭素濃度が所望する炭素濃度になったなら、まず、副原料投入口１２から脱酸用の金属アルミニウムを真空槽内の溶鋼３に添加して、未脱酸状態の溶鋼３を脱酸する。その後、更に他の成分（珪素、マンガン、ニオブ、バナジウム、チタン、クロム、ボロンなど）の成分調整が必要な場合には、副原料投入口１２からそれぞれの成分を含有する合金鉄または純金属を真空槽内の溶鋼３に添加して、ＲＨ真空脱ガス精錬が終了する。
【００２１】
また、溶鋼３を金属アルミニウムで脱酸した状態で行う脱硫処理、及び、脱水素処理や脱窒素処理においても、これらの処理が施された後、溶鋼中のアルミニウム濃度が規格値に対して不足する場合には、副原料投入口１２から金属アルミニウムを真空槽内の溶鋼３に添加して溶鋼３のアルミニウム濃度を調整し、その後、更に他の成分（珪素、マンガン、ニオブ、バナジウム、チタン、ボロンなど）の成分調整が必要な場合には、副原料投入口１２からそれぞれの成分を含有する合金鉄または純金属を真空槽内の溶鋼３に添加して、ＲＨ真空脱ガス精錬が終了する。
【００２２】
また、ＲＨ真空脱ガス装置１においては、溶鋼中の非金属介在物（主にアルミナ）を溶鋼３から効率的に浮上・分離させる、または、取鍋内のスラグ４による溶鋼３の酸化を防止して溶鋼３の清浄性を向上させるために、真空槽５に設置された副原料投入口１２から、ＭｇＯなどの酸化物粉体（「フラックス」という）を真空槽内の溶鋼３に投入することも行われている。
【００２３】
本発明では、副原料投入口１２から合金鉄、純金属及びフラックスなどの副原料を添加する際に、副原料の平均単重が２０．０ｇ未満の場合には、真空槽内の圧力を、それ前の圧力に対して一旦上昇させ、その状態で、平均単重が２０．０ｇ未満の副原料を投入・添加し、平均単重が２０．０ｇ未満の副原料の添加後、真空槽内の圧力を元の圧力に低下させる。ここで、「単重」とは、副原料の粒子１個の質量であり、「平均単重」とは、荷受けした副原料から無作為に副原料粒子８０個を採取し、採取した副原料粒子１個ずつの質量を単位ｇで小数点下１桁まで測定し、これらの測定値の平均値である。
【００２４】
排気ダクト１１に繋がる、ＲＨ真空脱ガス装置１の排気装置は、直列または並列に繋がった複数のブースター（図示せず）及び複数のエジェクター（図示せず）などで構成されており、一般的に、ＲＨ真空脱ガス精錬時は、真空槽５の内部は最大の排気能力で排気されている。その場合の真空槽内の圧力は、通常、０．２７ｋＰａ（約２torr）以下に達する。つまり、本発明では、真空槽内の圧力を、最大の排気能力で排気している状態である０．２７ｋＰａ以下の状態から、所定の圧力以上に上昇させ、所定の圧力以上に上昇させた状態で、平均単重が２０．０ｇ未満の副原料を副原料投入口１２から投入して添加する。ここで、所定の圧力としては、０．４０ｋＰａ（３torr）以上、望ましくは、０．５０ｋＰａ（３．７５torr）以上とすることが好ましい。そして、平均単重が２０．０ｇ未満の副原料の投入完了後、直ちに、最大の排気能力で排気する。つまり、最大の排気能力で排気して、真空槽内の圧力を０．２７ｋＰａ以下に低下させることが好ましい。
【００２５】
真空槽内の圧力の調整は、排気装置のうちのブースターまたはエジェクターの１基または２基以上を停止させる方法で実施する。副原料の投入完了は、炉内監視カメラ（図示せず）などによって確認することができる。平均単重が２０．０ｇ未満の副原料を添加するときの真空槽内の圧力を過剰に高くする必要はなく、１．３３ｋＰａ（１０torr）程度を最高値とすればよい。
【００２６】
このように、排気ダクト１１からの排気ガスの流量を下げた状態で平均単重が２０．０ｇ未満の副原料を副原料投入口１２から投入するので、排気ガスに随伴して排気ダクト１１から排出する副原料が減少し、その分、溶鋼３に到達する副原料が増加し、添加歩留まりが向上する。
【００２７】
平均単重が２０．０ｇ未満の副原料添加時の真空槽内の圧力を上昇させる際に、真空槽内の圧力が０．４０ｋＰａ未満では、排気ガスに随伴する副原料の排出を十分に抑制することができない。
【００２８】
副原料の単重が小さい場合ほど、排気ガスに随伴して真空槽外に排出される比率が高くなる。したがって、特に、平均単重が５．０ｇ以下の副原料を添加する場合に本発明を適用することが好ましい。本発明を適用することで、平均単重が５．０ｇ以下の副原料であっても、効率良く溶鋼３に添加できる。また、副原料投入口１２の真空槽内壁での開口部下端が排気ダクト１１の真空槽内壁での開口部上端よりも鉛直方向上方に設置されたＲＨ真空脱ガス装置１において、排気ガスに随伴して排出する副原料が多いことから、副原料投入口１２の真空槽内壁での開口部下端が、排気ダクト１１の真空槽内壁での開口部上端よりも鉛直方向上方に設置されたＲＨ真空脱ガス装置１で本発明を適用することが好ましい。
【００２９】
以上説明したように、本発明によれば、ＲＨ真空脱ガス装置１で、金属（合金鉄、純金属）やフラックスなどの単重の小さい副原料を真空槽内に添加する際に、真空槽内の圧力を一時的に上昇させるので、ＲＨ真空脱ガス装置１の設備仕様に拘わらず、単重の小さい副原料を高い歩留まりで真空槽内の溶鋼３に添加することができる。また、副原料の添加後、速やかに真空槽内の圧力を低下させるので、水素や窒素といったガス成分は溶鋼３から除去され、ガス成分の低い鋼種であっても、単重の小さい副原料を高い歩留まりで真空槽内の溶鋼３に添加することができる。
【実施例１】
【００３０】
以下、本発明を実施例に基づいて更に詳細に説明する。図１に示すＲＨ真空脱ガス装置を用いた極低炭素鋼の溶製時に、真空脱炭処理後に金属アルミニウムによって溶鋼を脱酸する際、脱酸用の金属アルミニウムの種類及び脱酸用の金属アルミニウムを副原料投入口から添加する時点の真空槽内の圧力を変化させ、脱酸用金属アルミニウムの歩留まりを調査する試験を行った。表１に、用いたＲＨ真空脱ガス装置の真空槽内圧力別の排気能力を示す。
【００３１】
【表１】
2019108598.tif 000003
【００３２】
図２に、試験で使用した脱酸用金属アルミニウムの外観を示す。図２（Ａ）は、アルミショットの外観写真であり、図２（Ｂ）は、アルミペレットの外観写真である。アルミショットは、アルミニウムの鍛造品であり、アルミペレットは、アルミニウム缶を潰して小径に圧縮加工したものである。アルミペレットは、アルミショットと比較して単価が安いが、嵩比重が小さく軽量である。表２に、アルミショット及びアルミペレットの平均単重、アルミニウム純分、嵩比重を比較して示す。
【００３３】
【表２】
2019108598.tif 000004
【００３４】
アルミペレットの平均単重は、アルミショットの２０．０ｇに対して３．６ｇと軽く、また、アルミペレットの嵩比重は、アルミショットの嵩比重の約１／３の０．５２ｇ／ｃｍ３である。
【００３５】
図３に、真空槽内の圧力を０．２０ｋＰａ以下に保持した状態で、アルミショット及びアルミペレットを添加して未脱酸の溶鋼を脱酸したときのロスアルミニウム量を比較して示す。アルミペレットでは、ロスアルミニウム量がアルミショットよりも多いことがわかる。これは、真空槽を高真空状態に維持するべく排気していることにより、アルミペレットが排気ダクトに吸引され、溶鋼に添加されないアルミペレットが存在することを意味している。
【００３６】
ここで、ロスアルミニウム量とは、添加したアルミニウム純分原単位（ｋｇ／溶鋼−ｔ）から溶鋼中にアルミニウム成分として留まったアルミニウム原単位（ｋｇ／溶鋼−ｔ）を差し引いた値である。つまり、ロスアルミニウム量とは、溶鋼中の溶存酸素と反応してアルミナ（Ａｌ２Ｏ３）となったアルミニウム分、及び、排気ダクトから真空槽外に排出したアルミニウム分を合計した値である。したがって、ロスアルミニウム量は、脱酸前の溶鋼中酸素濃度と相関しており、この相関関係からの増大方向の乖離が大きいほど、排気ダクトを介して真空槽外に排出したアルミニウム分が多いことを示している。図３に示すように、アルミショットの場合は、ロスアルミニウム量が脱酸前の溶鋼中酸素濃度に比例する試験が多い（排気ダクトを介して真空槽外に排出するアルミニウム分が少ない）が、アルミペレットの場合は、ロスアルミニウム量が前記相関関係から増大方向へ乖離している。
【００３７】
このように、アルミペレットは軽量で且つ嵩比重が小さく、更に、図１に示すＲＨ真空脱ガス装置は、副原料投入口の真空槽内壁での開口部下端が排気ダクトの真空槽内壁での開口部上端よりも鉛直上方に設置されており、これらに影響されて、真空槽外に排出したアルミニウム分が多くなったと考えられた。
【００３８】
そこで、アルミペレットを副原料投入口から真空槽内の溶鋼に添加する際に、真空槽内の圧力を一時的に０．４０〜０．７０ｋＰａに上昇させる試験を実施した。
【００３９】
図４に、真空槽内の圧力を０．４０〜０．７０ｋＰａに上昇させてアルミペレットを添加した試験と、真空槽内の圧力を０．２０ｋＰａ以下に保持してアルミショットを添加した試験とで、ロスアルミニウム量を比較して示す。
【００４０】
図４に示すように、アルミペレットを添加する際に真空槽内の圧力を一時的に０．４０〜０．７０ｋＰａまで上昇させたところ、アルミペレット使用時のロスアルミニウム量はアルミショット使用時と同等まで改善した。また、その後、再度真空槽圧力を０．２０ｋＰａ以下まで低下させて、ＲＨ真空脱ガス精錬を５分間継続した。
【００４１】
図５に、真空槽内の圧力を０．２０ｋＰａ以下に保持してアルミショットを添加した試験と、真空槽内の圧力を一時的に０．４０〜０．７０ｋＰａに上昇させてアルミペレットを添加した試験とで、ＲＨ真空脱ガス精錬終了時点での溶鋼中水素濃度を比較した結果を示す。また、表３に、ＲＨ真空脱ガス精錬終了時点での溶鋼中水素濃度の平均値及び標準偏差を示す。
【００４２】
【表３】
2019108598.tif 000005
【００４３】
図５及び表３に示すように、真空槽内の圧力を一時的に０．４０〜０．７０ｋＰａに上昇させた試験と、真空槽内の圧力を０．２０ｋＰａ以下に保持した試験とで、ＲＨ真空脱ガス精錬終了時点での溶鋼の水素濃度に差は優位な差は見られなかった。つまり、真空槽内の圧力を一時的に０．４０〜０．７０ｋＰａに上昇させても、精錬で対象とする鋼種を限定せずに、本発明を実施可能であることが確認できた。
【実施例２】
【００４４】
実施例１で使用したＲＨ真空脱ガス装置を用い、極低炭素高マンガン鋼（炭素濃度；０．００５質量％以下、マンガン濃度；２．０〜３．０質量％、アルミニウム濃度；０．０２０〜０．０５０質量％）を溶製する際に、本発明を適用した。
【００４５】
ＲＨ真空脱ガス装置では、まず、溶鋼を未脱酸として真空脱炭処理を行い、その後、金属アルミニウム（アルミショット）を添加して溶鋼を脱酸し、その後、溶鋼中のマンガン濃度を調整した。
【００４６】
マンガン濃度調整用のマンガン原料としては、溶鋼の炭素濃度の上昇を抑制するために、電解金属マンガン（マンガン含有量；９９．７質量％以上、炭素含有量；０．０４質量％以下）を使用した。電解金属マンガンは、平均単重が２０．０ｇ未満で、フレーク状であり、脆く粉化しやすい合金である。ＲＨ真空脱ガス装置の原料貯蔵ホッパーからの切り出し時や、原料貯蔵ホッパーから副原料投入口への供給時に粉化して更に平均単重が小さくなることから、電解金属マンガンの添加時に、本発明を適用した。
【００４７】
従来は、真空槽内の圧力を０．２７ｋＰａ以下に保持した状態で電解金属マンガンを添加（従来例）していたが、真空槽内の圧力を０．２７ｋＰａ以下の状態から一時的に０．４０〜０．７０ｋＰａに上昇させ、その状態で所定量の電解金属マンガンの全量を添加し、電解金属マンガンの添加後、真空槽内を減圧して真空槽内の圧力を０．２７ｋＰａ以下に戻し、０．２７ｋＰａ以下に戻した後、更に３分間溶鋼を環流し、その後、真空槽内の圧力を大気圧に戻し、ＲＨ真空脱ガス精錬を終了した（本発明例）。
【００４８】
図６に、本発明例と従来例とで、マンガン純分添加原単位と溶鋼中マンガン濃度上昇量との関係を比較して示す。本発明例では、電解金属マンガンの歩留まりは８８．２質量％であり、従来例の歩留まり８４．７質量％に比較して大幅に向上した。
【符号の説明】
【００４９】
１  ＲＨ真空脱ガス装置
２  取鍋
３  溶鋼
４  スラグ
５  真空槽
６  上部槽
７  下部槽
８  上昇側浸漬管
９  下降側浸漬管
１０  環流用ガス吹き込み管
１１  排気ダクト
１２  副原料投入口
１３  上吹きランス
【図１】
2019108598.tif 000006
【図２】
2019108598.tif 000007
【図３】
2019108598.tif 000008
【図４】
2019108598.tif 000009
【図５】
2019108598.tif 000010
【図６】
2019108598.tif 000011